"テクスチャのある炭素鋼において、亜鉛めっきコーティングを備えた炭素鋼を含み、前記亜鉛めっきコーティングは、圧縮され、テクスチャが付けられ、前記テクスチャは、約0.127μm~約1.524μm約5~約60マイクロインチの表面粗さを有する、炭素鋼。請求項1に記載のテクスチャのある炭素鋼において、前記亜鉛めっきコーティングは、亜鉛、亜鉛‐ニッケル、亜鉛‐鉄、アルミニウム、または亜鉛-アルミニウムから選択される、炭素鋼。請求項1または2に記載のテクスチャのある炭素鋼において、前記亜鉛めっきコーティングは、電気亜鉛めっきされている、炭素鋼。請求項1~3のいずれか1項に記載のテクスチャのある炭素鋼において、前記亜鉛めっきコーティングは、約20~約90g/m2のコーティング重量を有する、炭素鋼。請求項1~4のいずれか1項に記載のテクスチャのある炭素鋼において、前記鋼は、ポリエステル、エポキシ、アクリル、およびポリウレタンから選択される有機コーティングをさらに含む、炭素鋼。請求項1~5のいずれか1項に記載のテクスチャのある炭素鋼において、前記鋼は、有機コーティングをさらに含み、前記有機コーティングは、0.00254mm~約0.0254mm0.1ミル~約1.0ミルの厚さを有する、炭素鋼。請求項5または6に記載のテクスチャのある炭素鋼において、前記有機コーティングされた鋼は、F~5Hの鉛筆硬度範囲を有する、炭素鋼。請求項5~7のいずれか1項に記載のテクスチャのある炭素鋼において、有機コーティングされた前記テクスチャのある炭素鋼の表面は、0.127μm~1.016μm5~40マイクロインチの表面粗さ、10~85の60°光沢、および0.03~0.07の摩擦係数を有する、炭素鋼。テクスチャのある炭素鋼を製造するプロセスにおいて、炭素鋼上の亜鉛めっきコーティングを圧縮する工程を含み、前記圧縮により、前記亜鉛めっきコーティング上にテクスチャが作られる、プロセス。請求項9に記載のプロセスにおいて、有機コーティングを前記亜鉛めっきコーティング上にコートする工程をさらに含む、プロセス。請求項9または10に記載のプロセスにおいて、圧縮は、2224110.81N~4893043.78N500,000~1100,000ポンドの力でテンパーミルによりもたらされる、プロセス。実施の態様1テクスチャのある炭素鋼において、亜鉛めっきコーティングを備えた炭素鋼を含み、前記亜鉛めっきコーティングは、圧縮され、テクスチャが付けられ、前記テクスチャは、約0.127μm~約1.524μm約5~約60マイクロインチの表面粗さを有する、炭素鋼。2実施態様1に記載のテクスチャのある炭素鋼において、前記亜鉛めっきコーティングは、亜鉛、亜鉛‐ニッケル、亜鉛‐鉄、アルミニウム、または亜鉛-アルミニウムから選択される、炭素鋼。3実施態様1または2に記載のテクスチャのある炭素鋼において、前記亜鉛めっきコーティングは、電気亜鉛めっきされている、炭素鋼。4実施態様1~3のいずれかに記載のテクスチャのある炭素鋼において、前記亜鉛めっきコーティングは、約20~約90g/m2のコーティング重量を有する、炭素鋼。5実施態様1~4のいずれかに記載のテクスチャのある炭素鋼において、前記鋼は、ポリエステル、エポキシ、アクリル、およびポリウレタンから選択される有機コーティングをさらに含む、炭素鋼。6実施態様1~5のいずれかに記載のテクスチャのある炭素鋼において、前記鋼は、有機コーティングをさらに含み、前記有機コーティングは、0.00254mm~約0.0254mm0.1ミル~約1.0ミルの厚さを有する、炭素鋼。7実施態様5または6に記載のテクスチャのある炭素鋼において、前記有機コーティングされた鋼は、F~5Hの鉛筆硬度範囲を有する、炭素鋼。8実施態様5~7のいずれかに記載のテクスチャのある炭素鋼において、有機コーティングされた前記テクスチャのある炭素鋼の表面は、0.127μm~1.016μm5~40マイクロインチの表面粗さ、10~85の60°光沢、および0.03~0.07の摩擦係数を有する、炭素鋼。9テクスチャのある炭素鋼を製造するプロセスにおいて、炭素鋼上の亜鉛めっきコーティングを圧縮する工程を含み、前記圧縮により、前記亜鉛めっきコーティング上にテクスチャが作られる、プロセス。10実施態様9に記載のプロセスにおいて、有機コーティングを前記亜鉛めっきコーティング上にコートする工程をさらに含む、プロセス。11実施態様9または10に記載のプロセスにおいて、圧縮は、2224110.81N~4893043.78N500,000~1100,000ポンドの力でテンパーミルによりもたらされる、プロセス。磨かれたEG炭素鋼の断面の走査型電子顕微鏡の顕微鏡写真を示し、上面はテクスチャがない。磨かれたEG炭素鋼の断面の走査型電子顕微鏡の顕微鏡写真を示し、底面にテクスチャがあり、EGコーティングの大部分は除去されている。磨かれたEG炭素鋼およびテンパーミルでテクスチャを付けたEG炭素鋼に対するサイクル腐食試験cycliccorrosiontestingの結果を示す。従来的に磨かれたステンレス鋼の光学顕微鏡画像を示す。ブラシ掛けされたEG炭素鋼の光学顕微鏡画像を示す。テクスチャ付けプロセスの実施形態の概略図である。テンパーミルでテクスチャを付けた後のEGコートされた炭素鋼シートの断面の走査型電子顕微鏡の顕微鏡写真を示す。ステンレス鋼、テクスチャを付けたEG炭素鋼、および有機コーティングを備える、テクスチャを付けたEG炭素鋼のサイクル腐食試験の結果を示す。有機コーティングを備える、テンパーミルでテクスチャを付けたEG炭素鋼に対する形成試験formingtestの結果を示す。"